(57)【要約】【課題】シートの使用時における強度と、シートの構成繊維の自由度の向上とを両立し、シート強度及び汚れの捕集性を兼ね備えたワイピングシートを提供すること。【解決手段】本発明のワイピングシート１は、横断面の形状が非円形である異形繊維２を含み、該繊維どうしが融着せずに交絡してなる不織布１Ａを備える。不織布１Ａの引張強度が８０Ｎ／３０ｍｍ以上２００Ｎ／３０ｍｍ以下であり、繊維自由度を示す繊維抜け落ち量が２ｍｇ以上５０ｍｇ以下である。不織布１Ａの坪量が４０ｇ／ｍ２以上１４０ｇ／ｍ２以下であることが好適である。洗浄液が不織布１Ａに担持されていることも好適である。【選択図】図１
2019097589.tif 000002
【特許請求の範囲】
【請求項１】
横断面の形状が非円形である異形繊維を含み、該繊維どうしが融着せずに交絡してなる不織布を備えるワイピングシートであって、
前記不織布の引張強度が８０Ｎ／３０ｍｍ以上２００Ｎ／３０ｍｍ以下であり、
繊維の自由度を示す繊維抜け落ち量が２ｍｇ以上５０ｍｇ以下である、ワイピングシート。
【請求項２】
前記不織布の坪量が４０ｇ／ｍ２以上１４０ｇ／ｍ２以下である、請求項１に記載のワイピングシート。
【請求項３】
前記繊維の横断面を横切る線分のうち、最長の線分の長さをＡとし、該線分と直交し且つ該横断面と横切る線分のうち最長の線分の長さをＢとしたときに、Ａ／Ｂの値が１．０以上３．０以下である、請求項１又は２に記載のワイピングシート。
【請求項４】
前記繊維は、その横断面における輪郭線を周方向に沿って見たときに、複数の凸部と、隣り合う凸部間に位置する凹部とを有する形状をしており、
隣り合う前記凸部の頂点間を結ぶ線分の長さをＣとし、該線分から前記凸部の最底位置に下した垂線の長さをＤとしたときに、Ｃ／Ｄの値が０．１以上５．０以下である、請求項１ないし３のいずれか一項に記載のワイピングシート。
【請求項５】
前記繊維の横断面の形状が凸多角形である、請求項１又は２に記載のワイピングシート。
【請求項６】
洗浄液が前記不織布に担持されている、請求項１ないし５のいずれか一項に記載のワイピングシート。
【発明の詳細な説明】
【技術分野】
【０００１】
本発明は、ワイピングシートに関する。
【背景技術】
【０００２】
熱可塑性樹脂を原料とする繊維は、その繊維を交絡させた不織布の形態で様々な用途に用いられている。例えば特許文献１には、０．６〜３．３ｄｔｅｘの非分割型異形断面捲縮繊維とフィブリル化繊維とを含む湿式不織布が水流交絡処理されたワイパー用不織布が開示されている。この不織布は、拭き取り性、吸液性、嵩高性及び強度に優れたものであるので、ダストワイパーなどの用途に使用できることが同文献に記載されている。
【０００３】
また特許文献２には、多葉扁平断面ポリエステル系繊維２０〜８０質量％とセルロース系繊維２０〜８０質量％とからなる不織布が開示されている。この不織布は、水や薬液等の液体の高い吸保液力と放出性を持ち、適度な嵩高性と柔軟性を兼ね備えているので、対人清拭用や美容用として用いることができることが同文献に記載されている。
【先行技術文献】
【特許文献】
【０００４】
【特許文献１】特開２０１０−８１９８７号公報
【特許文献２】国際公開第２０１４／１３２６９０号パンフレット
【発明の概要】
【発明が解決しようとする課題】
【０００５】
一般的に、フローリングや壁、家具等の硬質表面を清拭するワイピングシートに用いられる不織布は、汚れの捕集性と、不織布自体の強度とを兼ね備えている必要がある。汚れの捕集性及び強度は、不織布を構成する繊維の自由度、つまり繊維の動きやすさによって調整することができるが、その効果は両立しないものとなる。例えば、繊維の自由度が高い不織布を用いた場合、毛髪や微粒子などの汚れの捕集性は向上するものの、ワイピングシート自体の強度が低下し、実使用に耐えない場合がある。一方、繊維の自由度が低い不織布を用いた場合、ワイピングシート自体の強度は上昇するものの、汚れの捕集性が低下してしまう。
【０００６】
また、特許文献１及び２の不織布は、上述した拭き取り性や嵩高性、強度等を確保するために二種の繊維を組み合わせて製造されているが、原料供給や製造コストの観点から適切ではない。また、これらの文献に記載されている不織布は、熱融着性繊維による繊維どうしの融着によって不織布の強度を高めることが好適であるとされているところ、繊維どうしの融着に起因して不織布の構成繊維の自由度が低下し、その結果、汚れの捕集性を十分に高めることができなかった。
【０００７】
したがって本発明の課題は、従来技術の欠点を解決し得るワイピングシートを提供することにある。
【課題を解決するための手段】
【０００８】
前記の課題を解決すべく本発明者が鋭意検討した結果、意外にも、ワイピングシートの構成繊維として横断面の形状が非円形である異形繊維を用いることで、ごみの捕集に有利な繊維自由度を有しながら、シートの強度を高め得ることを知見した。
本発明は前記の知見に基づきなされたものであり、横断面の形状が非円形である異形繊維を含み、該繊維どうしが融着せずに交絡してなる不織布を備えるワイピングシートであって、
前記不織布の引張強度が８０Ｎ／３０ｍｍ以上２００Ｎ／３０ｍｍ以下であり、
繊維の自由度を示す繊維抜け落ち量が２ｍｇ以上５０ｍｇ以下である、ワイピングシートを提供することにより前記の課題を解決したものである。
【発明の効果】
【０００９】
本発明によれば、シートの使用時における強度と、シートの構成繊維の自由度の向上とが両立し、シート強度及び汚れの捕集性を兼ね備えたワイピングシートを提供できる。
【図面の簡単な説明】
【００１０】
【図１】図１（ａ）ないし（ｅ）は、本発明のワイピングシートに用いられる異形繊維の横断面形状の斜視模式図である。
【図２】図２（ａ）ないし（ｃ）は、図１（ｂ）、（ｄ）及び（ｅ）における異形繊維の横断面形状の平面拡大図である。
【図３】図３は、本発明のワイピングシートの製造に用いられる製造装置の模式図である。
【図４】図４は、実施例及び比較例のワイピングシートにおける不織布の引張強度を示すグラフである。
【発明を実施するための形態】
【００１１】
以下、本発明のワイピングシートをその好ましい実施形態に基づき説明する。本発明においてワイピングとは、清掃及び清拭の両方の意味を含むものであり、例えば、床面、壁面、天井及び柱等の建物の清掃、建具や備品の清掃、物品の拭き取り、身体及び身体に係る器具の清拭等が含まれる。
【００１２】
本発明のワイピングシートは、異形繊維を含み、好ましくは異形繊維を主体とする不織布を備えている。異形繊維は、その繊維どうしが、堆積、交絡又は結合して不織布を形成している。繊維の自由度を高めて、汚れの捕集効率を高める観点から、不織布を構成する繊維は、その繊維どうしが融着していないことが好ましい。「主体とする」とは、ワイピングシートを構成する不織布に、異形繊維が５０質量％以上含まれていることをいう。
【００１３】
本発明のワイピングシートは、異形繊維を含む単層の不織布から構成されていてもよく、あるいは異形繊維を含む層と、異形繊維を含まない層とを備えた多層構造の不織布から構成されていてもよい。また本発明のワイピングシートは、第１の異形繊維を含む層と、第１の異形繊維と異なる第２の異形繊維を含む層とを備えた多層構造の不織布から構成されていてもよい。
【００１４】
本発明のワイピングシートは、異形繊維を含む不織布（単層及び多層を問わない）のみから構成されていてもよく、あるいは異形繊維を含む不織布と、異形繊維を含まない不織布又は不織布以外の他のシート材料とを重ね合わせたマルチプライの構造を有していてもよい。
【００１５】
本発明のワイピングシートにおける異形繊維の占める割合は、該ワイピングシートが単層構造の不織布からなる場合は、シート強度及び汚れの捕集性を一層両立させる観点から、５０質量％以上であることが好ましく、６０質量％以上であることが更に好ましく、７０質量％以上であることが一層好ましい。本発明のワイピングシートに異形繊維以外に含有させ得る繊維は横断面が真円の繊維である。かかる繊維は、該ワイピングシートが単層構造の不織布からなる場合は、多くても好ましくは５０質量％以下の割合で含有され、更に好ましくは４０質量％以下、一層好ましくは３０質量％以下の割合で含有される。
【００１６】
本発明のワイピングシートに含まれる異形繊維とは、繊維の横断面の形状が非円形である繊維を指す。繊維の横断面が非円形とは、繊維の横断面が真円形以外の形状を有することをいう。このような繊維の横断面の形状を有する異形繊維２としては、例えば図１（ａ）に示す三角形や、四角形、五角形及び六角形などの凸多角形又は正多角形、図１（ｂ）に示す星形多角形、図１（ｃ）に示す楕円形、図１（ｄ）に示すＷ字形、及び図１（ｅ）に示す多葉形などの横断面形状を有するものが挙げられるが、本発明の効果が奏される限り、特に限定されない。異形繊維は、その横断面形状において、尖鋭な頂部を有する凸部を好ましくは少なくとも１つ、更に好ましくは２つ以上、一層好ましくは３つ以上有することが好ましい。尖鋭な頂部とは、異形繊維の横断面形状における凸部の輪郭が、例えば（イ）非平行な２本の直線が交わることで画成される場合、（ロ）１本の直線と１本の曲線とが交わることで画成される場合、及び（ハ）２本の曲線が交わることで画成される場合などが挙げられる。例えば図１（ａ）に示す異形繊維は尖鋭な頂部を３つ有し、図１（ｂ）に示す異形繊維は尖鋭な頂部を６つ有し、図１（ｅ）に示す異形繊維は尖鋭な頂部を８つ有する。本発明においては、１種の異形繊維を単独で用いてもよく、あるいは横断面形状が異なる２種以上の異形繊維を組み合わせて用いてもよい。
【００１７】
生産効率の向上の観点から、異形繊維は、繊維形成性の樹脂を原料として構成されていることが好ましい。そのような樹脂としては、例えば各種の熱可塑性樹脂が挙げられる。熱可塑性樹脂としては、例えば、ポリエチレンやポリプロピレン等のポリオレフィン樹脂、ポリエチレンテレフタレート等のポリエステル樹脂、ポリアミド樹脂、ポリ塩化ビニルやポリスチレン等のビニル系樹脂、ポリアクリル酸やポリメタクリル酸メチル等のアクリル系樹脂、ポリパーフルオロエチレン等のフッ素樹脂などが挙げられ、これらのうち一種を単独で又は二種以上を組み合わせて用いることができる。
【００１８】
ワイピングシートに含まれる異形繊維の繊度は、ワイピング時における操作性及び汚れの捕集効率の観点から、０．８ｄｔｅｘ以上であることが好ましく、１ｄｔｅｘ以上であることがより好ましく、１．２ｄｔｅｘ以上であることが更に好ましく、またその上限は、４ｄｔｅｘ以下であることが好ましく、３．５ｄｔｅｘ以下であることがより好ましく、３ｄｔｅｘ以下であることが更に好ましい。
【００１９】
ワイピングシートに横断面が真円の繊維が含まれる場合、該繊維の繊度は、ワイピング時における操作性及び汚れの捕集効率の観点から、０．６ｄｔｅｘ以上であることが好ましく、１．０ｄｔｅｘ以上であることが更に好ましく、１．２ｄｔｅｘ以上であることが一層好ましい。また、４.０ｄｔｅｘ以下であることが好ましく、３．５ｄｔｅｘ以下であることが更に好ましく、３．０ｄｔｅｘ以下であることが一層好ましい。
【００２０】
ワイピング時におけるワイピングシートの強度を維持する観点から、ワイピングシートを構成する不織布の引張強度が８０Ｎ／３０ｍｍ以上であることが好ましく、８５Ｎ／３０ｍｍ以上であることがより好ましく、９０Ｎ／３０ｍｍ以上であることが更に好ましく、またその上限は２００Ｎ／３０ｍｍ以下であることが好ましく、１５０Ｎ／３０ｍｍ以下であることがより好ましく、１２０Ｎ／３０ｍｍ以下であることが更に好ましい。具体的には、ワイピングシートを構成する不織布の引張強度が８０Ｎ／３０ｍｍ以上２００Ｎ／３０ｍｍ以下であることが好ましく、８５Ｎ／３０ｍｍ以上１５０Ｎ／３０ｍｍ以下であることがより好ましく、９０Ｎ／３０ｍｍ以上１２０Ｎ／３０ｍｍ以下であることが更に好ましい。この引張強度は、不織布の機械方向（ＭＤ）及び幅方向（ＣＤ）のいずれか一方で満たされていればよく、両方で満たされていることが更に好ましい。不織布の引張強度の測定方法は、後述する実施例にて詳述する。
【００２１】
ワイピングシートの繊維の自由度を高め、毛髪等の汚れの捕集性を高くする観点から、ワイピングシートを構成する不織布からの繊維抜け落ち量が２ｍｇ以上であることが好ましく、３ｍｇ以上であることがより好ましく、５ｍｇ以上であることが更に好ましく、またその上限は５０ｍｇ以下であることが好ましく、２５ｍｇ以下であることがより好ましく、１０ｍｇ以下であることが更に好ましい。具体的には、繊維抜け落ち量が２ｍｇ以上５０ｍｇ以下であることが好ましく、３ｍｇ以上２５ｍｇ以下であることがより好ましく、５ｍｇ以上１０ｍｇ以下であることが更に好ましい。繊維抜け落ち量の測定方法は、後述する実施例にて詳述する。
【００２２】
本明細書における「繊維抜け落ち量」とは、ワイピングシート内における繊維の自由度を示す値である。つまり、繊維抜け落ち量は、外力に対する繊維の動きやすさを定量的に示したものであり、繊維抜け落ち量が多いほど、繊維の自由度が高いことを意味する。繊維の抜け落ち量が上述の範囲の下限値未満であると、繊維間での摩擦や結合が強くなっているので、ワイピングシート自体の強度は高くなるが、繊維の自由度は低下し、汚れの捕集性が低下する。一方、繊維の抜け落ち量が上述の範囲の上限値を超えると、繊維間での摩擦や結合が弱くなっているので、繊維の自由度は高く、汚れの捕集性は高くなるものの、ワイピングシート自体の強度が低下する。このような範囲の繊維抜け落ち量は、例えば後述するワイピングシートの製造方法において、異形繊維の種類を適切に選択したり、水流交絡の条件を変更したりすることによって、適宜調整することができる。
【００２３】
異形繊維の横断面を横切る線分のうち、最長の線分の長さをＡとし、該線分と直交し且つ該横断面と横切る線分のうち最長の線分の長さをＢとしたときに（図２（ａ）ないし（ｃ）参照）、Ａ／Ｂの値が１．２以上であることが好ましく、１．５以上であることがより好ましく、２以上であることが更に好ましく、またその上限は５以下であることが好ましく、４以下であることがより好ましく、３以下であることが更に好ましい。具体的には、Ａ／Ｂの値が１．２以上５以下であることが好ましく、１．５以上４以下であることがより好ましく、２以上３以下であることが更に好ましい。このような構成を有していることによって、ワイピングシートを構成する繊維が毛髪等の汚れに絡みやすく、且つこれらの汚れを該繊維に引っかけてワイピング対象面から除去することができる。
【００２４】
上述の長さＡ及び長さＢについて、図２（ａ）ないし（ｃ）に示す形状以外の横断面形状について例を挙げると、繊維の横断面形状が正三角形である異形繊維では、長さＡは正三角形の一辺の長さであり、長さＢはある頂点から一辺に下ろした垂線の長さとなる。また、繊維の横断面形状が楕円である異形繊維では、長さＡは楕円の長径であり、長さＢは楕円の短径である。
【００２５】
ワイピングシートに、横断面形状が異なる２種以上の異形繊維が含まれている場合、前記のＡ及びＢは、すべての種類の異形繊維について測定したＡの平均値及びＢの平均値のことである。
【００２６】
ワイピング時における操作性と汚れの捕集性とを兼ね備える観点から、長さＡは、上述のＡ／Ｂの範囲を満たすことを条件として、１μｍ以上であることが好ましく、５μｍ以上であることがより好ましく、１０μｍ以上であることが更に好ましく、またその上限は８０μｍ以下であることが好ましく、５０μｍ以下であることが好ましく、２５μｍ以下であることが好ましい。
【００２７】
同様の観点から、長さＢは、上述のＡ／Ｂの範囲を満たすことを条件として、０．２μｍ以上であることが好ましく、１μｍ以上であることがより好ましく、２μｍ以上であることが更に好ましく、またその上限は４０μｍ以下であることが好ましく、２０μｍ以下であることが好ましく、１５μｍ以下であることが好ましい。
【００２８】
図２（ａ）ないし（ｃ）に示すように、異形繊維の横断面における輪郭線を周方向に沿って見たときに、複数の凸部Ｐと、隣り合う凸部Ｐ間に位置する凹部Ｒとを有する形状である場合、隣り合う凸部Ｐの頂点間を結ぶ線分の長さをＣとし、その線分から凹部Ｒの最底位置に下した垂線の長さをＤとしたときに（図２（ａ）ないし（ｃ）参照）、Ｃ／Ｄの値が０．１以上であることが好ましく、１以上であることがより好ましく、２以上であることが更に好ましく、またその上限は５以下であることが好ましく、４以下であることがより好ましく、３以下であることが更に好ましい。このような構成を有していることによって、繊維単体での表面積が増加し汚れとの接触面積が増えるため、汚れの捕集性を一層高めることができる。
【００２９】
異形繊維の横断面を観察したとき、任意に選択した隣り合う凸部Ｐの頂点間を結ぶ線分の長さＣが異なる場合、Ｃ／Ｄの値を算出するためのＣの値はすべてのＣの値の平均値とする。同様に、任意に選択した凹部Ｒにおける垂線の長さをＤが異なる場合、Ｃ／Ｄの値を算出するためのＤの値はすべてのＤの値の平均値とする。以下の説明において、Ｃ及びＤの値に言及する場合には、当該値はＣ及びＤの平均値のことである。
【００３０】
ワイピング時における操作性及び汚れの捕集効率を高める観点から、長さＣは、上述のＣ／Ｄの範囲を満たすことを条件として、０．１μｍ以上であることが好ましく、０．５μｍ以上であることがより好ましく、１μｍ以上であることが更に好ましく、またその上限は２０μｍ以下であることが好ましく、１０μｍ以下であることが好ましく、５μｍ以下であることが好ましい。
【００３１】
同様の観点から、長さＤは、上述のＣ／Ｄの範囲を満たすことを条件として、０．１μｍ以上であることが好ましく、０．５μｍ以上であることがより好ましく、１μｍ以上であることが更に好ましく、またその上限は２０μｍ以下であることが好ましく、１０μｍ以下であることが好ましく、５μｍ以下であることが好ましい。
【００３２】
上述の長さＡないしＤは、以下の測定方法によって測定することができる。すなわち、作製した不織布をかみそり等を用いて繊維の断面形状を維持した状態で切断した後、該断面をＰｔで真空蒸着した。走査電子顕微鏡（日本電子株式会社製、ＪＳＭ−ＩＴ１００）を用いて、Ｐｔ蒸着した不織布の断面を倍率５００〜１０００倍で観察し、付属ソフトの長さ計測ツールを用いて繊維断面における上記長さＡないしＤをそれぞれ測定した。
【００３３】
ワイピングシートの剛性及び強度を発現させる観点から、ワイピングシートを構成する不織布の坪量は、４０ｇ／ｍ２以上が好ましく、４５ｇ／ｍ２以上がより好ましく、５０ｇ／ｍ２以上が更に好ましく、またその上限は、１４０ｇ／ｍ２以下が好ましく、１００ｇ／ｍ２以下がより好ましく、８０ｇ／ｍ２以下が更に好ましい。具体的には、ワイピングシートを構成する不織布の坪量は、４０ｇ／ｍ２以上１４０ｇ／ｍ２以下が好ましく、４５ｇ／ｍ２以上１００ｇ／ｍ２以下がより好ましく、５０ｇ／ｍ２以上８０ｇ／ｍ２以下が更に好ましい。
【００３４】
また同様の観点から、ワイピングシートの厚みは、４０Ｎ／ｍ２荷重下において０．５ｍｍ以上であることが好ましく、１．０ｍｍ以上であることが更に好ましく、またその上限は、同荷重下において２．５ｍｍ以下であることが好ましく、３ｍｍ以下であることが更に好ましい。
【００３５】
ワイピングシートは、ワイピング時において、不織布をそのまま（いわゆる乾式の態様）で使用してもよく、不織布に洗浄液を塗布、噴霧、担持又は含浸させた態様（いわゆる湿式の態様）で使用してもよい。これらの態様は、ワイピング対象面に付着している汚れの種類や、ワイピング対象物の物性に応じて選択することができる。ワイピング対象面における洗浄効率を高める観点からは、ワイピングシートを構成する不織布には洗浄液が担持されていることが好ましい。不織布には異形繊維が含まれているので、繊維間の空隙を大きくすることができ、その結果、ワイピングシート中の洗浄液の保液性が向上するという利点も奏される。
【００３６】
ワイピング時において、ワイピングシートを湿式の態様で用いる場合、該シートに担持される洗浄液としては、水単独や、添加剤を含む水溶液など、湿式ワイピングシートに用いられる一般的な組成のものを用いることができる。洗浄液に用いられる添加剤としては、界面活性剤、殺菌剤、香料、芳香剤、消臭剤、ｐＨ調整剤、アルコール、研磨粒子などが挙げられる。
【００３７】
異形繊維の繊維長は、繊維の製造方法によるが、一般に１ｍｍ以上１００ｍｍ以下が好ましく、１０ｍｍ以上９０ｍｍ以下がより好ましく、２０ｍｍ以上６０ｍｍ以下が更に好ましい。
【００３８】
以上は本発明のワイピングシートの一実施形態に関する説明であったところ、以下にワイピングシートの好適な製造方法を、図３を参照しながら説明する。図３には、ワイピングシートの製造に好適に用いられる製造装置１０が示されている。製造装置１０は、搬送方向（ＭＤ方向）に沿って、ウェブ形成部２０と、水流交絡部３０とをこの順で備えている。なお、以下に示す製造装置１０の構成は、スパンレース法による不織布の一般的な製造装置と同様である。
【００３９】
ウェブ形成部２０は、異形繊維２のウェブを形成するものである。ウェブ形成部２０は、ワイピングシートの原料である異形繊維２からウェブを形成するカード機２１を備えている。カード機２１によって形成された異形繊維２のウェブは、水流交絡部３０へ搬送される。
【００４０】
水流交絡部３０は、異形繊維２のウェブを水流によって交絡させ、異形繊維２を含む不織布１Ａを形成するものである。水流交絡部３０は、異形繊維２のウェブに水流を吹き付ける水流ノズル３１と、無端ベルトからなる支持ベルト３２とを備えている。水流ノズル３１は、異形繊維２のウェブ及び支持ベルト３２の上方に位置しており、異形繊維２のウェブの幅方向（ＣＤ方向）全域にわたって高圧水流を吹き付けることができるようになっている。支持ベルト３２は、水流ノズル３１と対向して配されており、吹き付けられた水を透過させるために、格子状などの各種パターンで穴が空いた構造となっている（図示せず）。水流ノズル３１からの水流の吹き付けによって交絡された異形繊維２を含む不織布１Ａは、支持ベルト３２によって下流の工程へ搬送される。
【００４１】
特に、上述の引張強度及び繊維抜け落ち量を有する不織布は、水流交絡の条件を調整して製造することができる。具体的には、異形繊維２のウェブに対して、水流ノズル３１から吹き付ける水圧を好ましくは３０ｋｇ／ｃｍ２以上８０ｋｇ／ｃｍ２以下、更に好ましくは４０ｋｇ／ｃｍ２以上６０ｋｇ／ｃｍ２以下とし、且つ異形繊維２のウェブのＭＤ方向における搬送速度を好ましくは２ｍ／ｍｉｎ以上１０ｍ／ｍｉｎ以下、更に好ましくは４ｍ／ｍｉｎ以上８ｍ／ｍｉｎ以下とすることで製造することができる。
【００４２】
このような工程を経て、異形繊維２どうしが融着せずに交絡している不織布１Ａを形成することができる。不織布１Ａを形成した後、必要に応じて、ヒーター等を用いて不織布１Ａを乾燥してもよい（図示せず）。
【００４３】
最後に、製造された不織布１Ａは、該不織布１Ａをそのままで乾式のワイピングシート１としてもよく、該不織布１Ａに更に洗浄液を担持させて、湿式のワイピングシート１とすることができる。
【００４４】
このようにして製造されたワイピングシートは、該ワイピングシート単体で、又はワイパーなどの清掃用具に付着させて、床面、壁面等の建物、戸棚、窓ガラス、鏡、ドア、ドアノブ等の建具、ラグ、カーペット、机食卓等の家具、キッチン、トイレ、身体の清拭や、衛生用品、包装などにも使用できる。
【００４５】
以上、本発明をその好ましい実施形態に基づき説明したが、本発明は前記実施形態に制限されない。例えば本発明のワイピングシートは、先に述べたとおり、異形繊維を含む不織布のみから構成されていてもよく、あるいは該不織布に加えて他の層を有していてもよい。不織布と他の層とが積層されてワイピングシートが構成されている場合には、異形繊維を含む不織布が外方を向く面がワイピング面として供される。
【実施例】
【００４６】
以下、実施例により本発明を更に詳細に説明する。しかしながら本発明の範囲は、かかる実施例に制限されない。
【００４７】
〔実施例１〕
図１（ａ）に示すように、繊維の横断面の形状が三角形である異形繊維を用いて、水流交絡を行って不織布を製造した。水流交絡の条件は、水流ノズル３１から吹き付けられる水圧を５０ｋｇ／ｃｍ２とし、異形繊維ウェブの搬送速度を５ｍ／ｍｉｎとした。不織布の寸法を２８５ｍｍ×２０５ｍｍに成形した後、そのままの状態（すなわち乾式の状態）として、目的とするワイピングシートとした。異形繊維の原料樹脂としてポリプロピレン（ＰＰ）を用いた。この異形繊維の繊度は１．４５ｄｔｅｘであった。不織布の坪量は６０ｇ／ｍ２であった。
【００４８】
〔実施例２〕
図１（ｂ）に示すように、繊維の横断面の形状が星形六角形である異形繊維を用いて不織布を製造したほかは、実施例１と同様にワイピングシートを得た。この異形繊維の繊度は１．３ｄｔｅｘであった。不織布の坪量は６０ｇ／ｍ２であった。
【００４９】
〔実施例３〕
図１（ｃ）に示すように、繊維の横断面の形状が楕円形である異形繊維を用いて不織布を製造したほかは、実施例１と同様にワイピングシートを得た。この異形繊維の繊度は２．２ｄｔｅｘであった。不織布の坪量は６０ｇ／ｍ２であった。
【００５０】
〔実施例４〕
図１（ｄ）に示すように、繊維の横断面の形状がＷ形である異形繊維を用いて不織布を製造したほかは、実施例１と同様にワイピングシートを得た。この異形繊維の繊度は２．８５ｄｔｅｘであった。不織布の坪量は６０ｇ／ｍ２であった。
【００５１】
〔実施例５〕
図１（ｅ）に示すように、繊維の横断面の形状が多葉形である異形繊維を用いて不織布を製造したほかは、実施例１と同様にワイピングシートを得た。この異形繊維の繊度は１．７ｄｔｅｘであった。不織布の坪量は６０ｇ／ｍ２であった。
【００５２】
〔比較例１〕
繊維の横断面の形状が真円形である繊維を用いて不織布を製造したほかは、実施例１と同様にワイピングシートを得た。この繊維の繊度は１．４５ｄｔｅｘであった。不織布の坪量は６０ｇ／ｍ２であった。
【００５３】
〔比較例２〕
水流交絡の条件を水流ノズル３１から吹き付けられる水圧を５０ｋｇ／ｃｍ２とし、異形繊維ウェブの搬送速度を１ｍ／ｍｉｎとしたほかは、実施例５と同様にワイピングシートを得た。
【００５４】
〔比較例３〕
繊維の原料としてパルプ及びポリエステル繊維を用いて、湿式スパンレース法によって製造した不織布を用いて、乾式のワイピングシートを得た。この繊維の繊度は２．５ｄｔｅｘであった。不織布の坪量は７５ｇ／ｍ２であった。
【００５５】
〔比較例４〕
繊維ウェブの搬送速度を１ｍ／ｍｉｎとして不織布を製造したほかは、比較例１と同様にワイピングシートを得た。この繊維の繊度は１．４５ｄｔｅｘであった。不織布の坪量は６０ｇ／ｍ２であった。
【００５６】
〔引張強度の測定〕
実施例及び比較例のワイピングシートについて、引張強度の測定を行った。詳細には、引張強度試験機（株式会社島津製作所社製、ＡＧ−ＩＳ  １００Ｎ）を用いて、長さ１５０ｍｍ×幅３０ｍｍの試料を、スパン１００ｍｍ、速度３００ｍｍ／分で試料を引っ張ったときの、試料が破断するまでの最大荷重値（Ｎ）を測定した。搬送方向（ＭＤ方向）及びＭＤ方向に直交する幅方向（ＣＤ方向）の引張強度（Ｎ／３０ｍｍ）をそれぞれ６回測定し、引張強度の測定値の平均値及び標準偏差を算出した。結果を図４及び表１に示す。
【００５７】
〔繊維抜け落ち量の測定〕
実施例及び比較例の不織布について、繊維抜け落ち量の測定を行った。詳細には、評価対象の不織布に５．５Ｎ／ｍ２の荷重を負荷した状態で、回転速度２．３ｍ／ｓで回転する円形のウレタン発泡体に当接させて、１．５分間摩擦をかけた。その後、ウレタン発泡体に付着した繊維を粘着テープで捕集し、その繊維の質量（ｍｇ）を測定した。繊維抜け落ち量が多いほど、繊維の自由度が高いことを示す。結果を表１に示す。
【００５８】
〔毛髪捕集性の評価〕
実施例及び比較例のワイピングシートについて、毛髪捕集性の評価を行った。詳細には、毛髪を１０本散布したフローリング（コンビットニューアドバンス１０１、ウッドワン社製）をワイピング対象面として、０．１６ｋＮ／ｍ２の圧力をかけて、０．２７ｍ２の面積をワイピングを行い、そのときの毛髪捕集性を以下の基準で評価した。結果を表１に示す。
Ａ：毛髪が７０％以上捕集でき、捕集性は非常に良好であった。
Ｂ：毛髪が５０％以上７０％未満捕集でき、捕集性は良好であった。
Ｃ：毛髪が０％以上５０％未満捕集でき、捕集性は不良であった。
【００５９】
【表１】
2019097589.tif 000003
【００６０】
図４及び表１に示すように、異形繊維を用いた実施例１ないし５のワイピングシートは、異形繊維を用いていない比較例１のワイピングシートと比較して、ＭＤ方向及びＣＤ方向の引張強度が高いものであることが判る。また表１に示すように、実施例１ないし５のワイピングシートは、比較例２及び比較例３のワイピングシートと比較して、繊維抜け落ち量が多く、すなわち繊維の自由度が高く、毛髪捕集性が高いものであることが判る。特に、同一の繊維を使用した実施例５と比較例２とを比較すると、水流交絡の条件を弱めることによって、シートの引張強度と毛髪捕集性とが両立できるシートを製造できることが判る。
【００６１】
以上より、本発明のワイピングシートは、シートの使用時における強度と、シートの構成繊維の自由度の向上とを両立しており、ワイピング時の実使用に耐え、且つ毛髪等の汚れの捕集性を高めることができるものであることが判る。
【符号の説明】
【００６２】
１  ワイピングシート
１Ａ  不織布
２  異形繊維
１０  製造装置
２０  ウェブ形成部
３０  水流交絡部
ＭＤ  搬送方向
【図１】
2019097589.tif 000004
【図２】
2019097589.tif 000005
【図３】
2019097589.tif 000006
【図４】
2019097589.tif 000007